(57)【要約】【課題】撥水剤の塗工ムラを改善し、フレキソ印刷時の印刷ムラや製函時の印刷面のコスレ汚れの発生を抑制し、印刷特性に優れた撥水性ライナーおよび段ボールシートを提供する。【解決手段】ライナー原紙の表側表面に撥水層を備えた撥水性ライナーであって、前記ライナー原紙のパルプ中の針葉樹クラフトパルプの含有量が５０質量％以下であり、前記ライナー原紙の表側表面における、１．０〜２．０ｍｍのピッチで存在する凹凸の深さの標準偏差が０．２μｍ以下であることを特徴とする撥水性ライナーである。また、当該撥水性ライナーを有する段ボールシートである。【選択図】なし【特許請求の範囲】
【請求項１】
ライナー原紙の表側表面に撥水層を備えた撥水性ライナーであって、
前記ライナー原紙のパルプ中の針葉樹クラフトパルプの含有割合が５０質量％以下であり、
前記ライナー原紙の表側表面における、１．０〜２．０ｍｍのピッチで存在する凹凸の深さの標準偏差が０．２μｍ以下である
ことを特徴とする撥水性ライナー。
【請求項２】
前記撥水層の形成量が０．３〜０．５ｇ／ｍ２である請求項１に記載の撥水性ライナー。
【請求項３】
前記ライナー原紙中の内添サイズ剤の含有割合が０．２０〜３．００質量％である請求項１または請求項２に記載の撥水性ライナー。
【請求項４】
請求項１〜３のいずれか１項に記載の撥水性ライナーを有する段ボールシート。
【発明の詳細な説明】
【技術分野】
【０００１】
本発明は、撥水性ライナーおよび当該撥水性ライナーを有する段ボールシートに関する。
【背景技術】
【０００２】
水気のある環境下で使用することを前提とした段ボールシートは、水分の影響を排除するために、撥水性を有することが必要とされる。段ボールシートに撥水性を付与するためには、多くの場合、段ボールシートの表（オモテ）側のライナーに撥水剤を塗工することが行われる。
【０００３】
ところが、ライナーに撥水剤を塗工する際に、塗工ムラが生じることがある。その結果、撥水剤塗工後のフレキソ印刷工程において、水系インクの印刷スジが生じたり、その後の製函工程において、印刷面のコスレ汚れ等が生じるおそれがある。いずれの場合においても、梱包材として製品を包装する上で重要な印刷情報の伝達能力、および外観の見栄えを大きく損なう可能性があり、改善を図ることが必要とされる。
【０００４】
ライナー表面の印刷適性を向上させる方法については、既にいくつかの方法が開示されている。例えば、特許文献１には、ライナー表面の平滑性を改善して、印刷網点の欠落を低減し、光沢や印刷品質を向上させる方法が開示されている。特許文献１に記載の方法は、基紙の片面に水および必要に応じて水溶性物質を主成分とする水性組成物を塗布し、その後ソフトカレンダー処理を行うというものである。
【０００５】
また、特許文献２には、ライナーのフレキソ印刷における印刷ムラを低減させる方法が開示されている。特許文献２に記載の方法は、ライナーの表層の表面に少なくともサイズ剤が塗工されており、動的液体浸透性測定装置により測定したライナー表面の浸透特性曲線のピーク出現時間を特定の範囲に制御するというものである。
【先行技術文献】
【特許文献】
【０００６】
【特許文献１】特開２０００−３０３３８４号公報
【特許文献２】特開２０１４−７０３１６号公報
【発明の概要】
【０００７】
特許文献１の方法では、印刷ムラの低減効果にさらに改良の余地を有するものであり、また、製造装置としてソフトニップカレンダーを用いているため、新たな設備の導入を必要とするものであった。また、特許文献２の方法では、ライナー表面の凹凸ムラが改善されないため、印刷ムラの低減効果にさらに改良の余地を有するものであった。
【０００８】
本発明はこのような状況に鑑みてなされたものである。すなわち本発明の課題は、撥水剤の塗工ムラを改善し、フレキソ印刷時の印刷ムラや製函時の印刷面のコスレ汚れの発生を抑制し、印刷特性に優れた撥水性ライナーおよび段ボールシートを提供することである。
【課題を解決するための手段】
【０００９】
本発明者らは、前記課題を解決するために鋭意検討した結果、ライナー原紙の表面の凹凸が印刷特性に大きく関わっていることを見出した。また、ライナー原紙の表面の凹凸はパルプ原料や抄造工程におけるフェルト表面の凹凸が関係していることを見出した。さらに、抄紙工程にてライナー上の周期的な凹凸を抑制することにより、撥水剤の塗工ムラを改善し、撥水ライナーの印刷性を向上させることに成功した。本発明は、このような知見を基に完成するに至ったものである。すなわち、本発明は、以下のような構成を有している。
【００１０】
（１）ライナー原紙の表側表面に撥水層を備えた撥水性ライナーであって、前記ライナー原紙のパルプ中の針葉樹クラフトパルプの含有割合が５０質量％以下であり、前記ライナー原紙の表側表面における、１．０〜２．０ｍｍのピッチで存在する凹凸の深さの標準偏差が０．２μｍ以下であることを特徴とする撥水性ライナー。
【００１１】
（２）前記撥水層の形成量が０．３〜０．５ｇ／ｍ２である前記（１）に記載の撥水性ライナー。
【００１２】
（３）前記ライナー原紙中の内添サイズ剤の含有割合が０．２０〜３．００質量％である前記（１）または前記（２）に記載の撥水性ライナー。
【００１３】
（４）前記（１）〜（３）のいずれか１項に記載の撥水性ライナーを有する段ボールシート。
【発明の効果】
【００１４】
本発明の撥水性ライナーによれば、撥水剤の塗工ムラが改善されるので、フレキソ印刷時の印刷ムラや製函時の印刷面のコスレ汚れの発生を抑制することができる。また、本発明の段ボールシートは、前記撥水性ライナーを有するため、印刷特性に優れている。
【発明を実施するための形態】
【００１５】
以下、本発明の実施形態について詳細に説明する。ただし、本発明の実施形態は、以下の実施形態に限定されるものではない。
【００１６】
［撥水性ライナー］
撥水性ライナーは、ライナー原紙と、当該ライナー原紙の表側表面に形成された撥水層とを備えている。以下、本実施形態を構成する各部材について説明する。
【００１７】
［ライナー原紙］
ライナー原紙は、セルロースパルプを主成分とする。ここで、主成分とは、ライナー原紙を構成する成分のうち５０質量％以上を占める成分をいう。
【００１８】
（パルプ）
セルロースパルプとしては、強度の観点から化学パルプを用いることが好ましい。代表的な化学パルプとして、広葉樹クラフトパルプ（ＬＫＰ）と針葉樹クラフトパルプ（ＮＫＰ）とがある。ＮＫＰは繊維が長いために、抄紙された紙の引張強度を大きくすることができる。しかし、ＮＫＰの配合量を増やすと、紙の表面の凹凸が大きくなり、印刷品質を低下させるおそれがある。
【００１９】
そのため、本実施形態のライナー原紙では、印刷品質を保持するため、パルプ中のＮＫＰの含有割合を５０質量％以下とする。パルプ中のＮＫＰの含有割合は、１５〜５０質量％が好ましく、２０〜４０質量％がより好ましく、３０〜４０質量％がさらに好ましい。
【００２０】
パルプは晒パルプでもよく、未晒パルプでもよい。特に断りのない限り、ＬＫＰとＮＫＰにはそれぞれ晒パルプまたは未晒パルプを含む。広葉樹晒クラフトパルプをＬＢＫＰ、針葉樹晒クラフトパルプをＮＢＫＰということがある。広葉樹未晒クラフトパルプをＬＵＫＰ、針葉樹未晒クラフトパルプをＮＵＫＰということがある。
【００２１】
パルプ成分には、上記ＮＫＰおよびＬＫＰ以外のパルプ（以下、他のパルプと称す）を含んでいてもよい。他のパルプとしては、ストーングランドパルプ（ＳＧＰ）、加圧ストーングランドパルプ（ＰＧＷ）、リファイナーグランドパルプ（ＲＧＰ）、サーモグランドパルプ（ＴＧＰ）、ケミグランドパルプ（ＣＧＰ）、砕木パルプ（ＧＰ）、サーモメカニカルパルプ（ＴＭＰ）等の機械パルプ、茶古紙、クラフト封筒古紙、雑誌古紙、新聞古紙、チラシ古紙、オフィス古紙、段ボール古紙、上白古紙、ケント古紙、模造古紙、地券古紙等から製造される離解古紙パルプ（ＤＩＰ）、あるいはケナフ、麻、葦等の非木材繊維から化学的にまたは機械的に製造されたパルプ等が挙げられる。パルプ成分の合計質量に対して、他のパルプの含有割合は、５０〜８５質量％であることが好ましく、６０〜８０質量％であることがより好ましい。
【００２２】
パルプの離解フリーネス（ｃｓｆ）は、抄紙工程での脱水性を良好に保つと共に、強度、平滑性及び印刷適性を向上させる観点から、２００〜６３０ｍｌが好ましく、３８０〜６００ｍｌがより好ましく、４５０〜５５０ｍｌがさらに好ましい。ここで、離解フリーネス（ｃｓｆ）とは、紙を離解して得られたパルプスラリーを用いて測定したカナディアンスタンダードフリーネスの値を指す。離解フリーネス（ｃｓｆ）は、抄紙される前のセルロースパルプのフリーネスを増減することにより調整することができる。
【００２３】
（填料）
ライナー原紙を抄紙する際に配合する填料は、製紙分野で一般に使用されている填料が使用可能であり、特に限定されない。填料の例としては、クレー、焼成カオリン、デラミネートカオリン、重質炭酸カルシウム、軽質炭酸カルシウム、軽質炭酸カルシウム−シリカ複合物、炭酸マグネシウム、炭酸バリウム、二酸化チタン、酸化亜鉛、酸化珪素、非晶質シリカ、水酸化アルミニウム、水酸化カルシウム、水酸化マグネシウム、水酸化亜鉛などの無機填料、尿素−ホルマリン樹脂、ポリスチレン樹脂、フェノール樹脂、微小中空粒子などの有機填料が挙げられる。これらの填料は単独または２種類以上を適宜組み合わせて使用することができる。
【００２４】
（内添サイズ剤）
ライナー原紙中に内添サイズ剤を添加することによって、撥水剤の塗工ムラを改善することができる。これは、ライナー原紙に対する撥水剤の内部への浸透が抑制され、ライナー原紙表層部への撥水剤の固着が均一になるためと推定される。ライナー原紙中の全固形分に対する内添サイズ剤の含有割合は、０．２０〜３．００質量％が好ましく、０．２０〜２．００質量％がより好ましく、０．２０〜０．５０質量％がさらに好ましい。内添サイズ剤としては、例えばロジン系サイズ剤、アルキルケテンダイマー（ＡＫＤ）、アルケニル無水コハク酸（ＡＳＡ）、アクリル系サイズ剤、高級脂肪酸系サイズ剤、石油樹脂系サイズ剤等の公知の内添サイズ剤を用いることができる。これらの中でもロジン系サイズ剤が好ましい。
【００２５】
（内添助剤）
ライナー原紙を抄紙する際に、サイズ剤以外の各種内添助剤を必要に応じて適宜選択して使用することができる。内添助剤の例としては、歩留まり向上剤、ろ水度向上剤、紙力増強剤、湿潤紙力増強剤、澱粉、カチオン化澱粉等の澱粉類、硫酸バンド、多価金属化合物、シリカゾル、消泡剤、着色染料、着色顔料、蛍光増白剤、ｐＨ調整剤、スライムコントロール剤等が挙げられる。
【００２６】
［撥水性ライナー］
段ボールシートに撥水性を付与するためには、通常、段ボールシートを構成するライナーの表側表面に撥水剤を塗工する。しかし、ライナー原紙の表面に撥水剤を塗工する際に、撥水剤の塗工が不均一となり、撥水剤の塗工ムラが生じることがある。
【００２７】
段ボールシートのライナーへの印刷では、一般に、フレキソ印刷法が用いられる。フレキソ印刷法では、水系の比較的粘度の低いインクが使用される。そのため、ライナー原紙の表面に撥水剤の塗工ムラがあると、段ボールシートにフレキソ印刷を施したときに、インクが部分的にはじかれて、印刷ムラや印刷スジが生じ易くなる。また、印刷後の製函工程において、印刷面のコスレ汚れが生じ易くなるおそれがある。
【００２８】
本発明者らは、上記の課題を解決するために、ライナー原紙の表面に撥水剤の塗工ムラが生じる原因について検討を重ねた。撥水剤の塗工ムラの発生状況を子細に観察したところ、塗工ムラには規則性があることが分かった。すなわち、塗工ムラが、幅方向に、１．０〜２．０ｍｍ程度のピッチで繰り返し発生していることが判明した。この１．０〜２．０ｍｍ程度のピッチで発生する塗工ムラの発生原因について、ライナー原紙の抄紙工程を遡って調査したところ、プレスパートで用いられるフェルトのフェルトマークに起因することを突き止めた。ここで、ピッチとは、塗工ムラの規則性の周期（距離）のことをいう。
【００２９】
プレスパート（搾水工程）では、ワイヤーパートで製造された湿紙をフェルト（毛布）に乗せ、プレスロールで挟んで両面から圧縮することによって、湿紙が含有する水分を低減させる。このとき、フェルト表面に１．０〜２．０ｍｍ程度のピッチの凹凸が存在すると、当該フェルトマークが転写されて、ライナー原紙に繊維の密度ムラが生じる。このライナー原紙の繊維の密度ムラが、撥水剤の塗工の際に、塗工量の微妙な差異を引き起こすものと推定される。
【００３０】
次に、本発明者らは、撥水剤の塗工ムラの発生を低減させ、印刷特性に優れた撥水性ライナーとするために、表面粗さに着目し、ライナー原紙に許容される表面の凹凸のばらつきの程度について検討を進めた。ライナー原紙の表面において、表面の凹凸曲線を測定し、隣り合う凸部と凹部との高さの差を、凹凸の深さと定義する。ライナー原紙の表面の凹凸の深さのばらつきを定量化して評価する方法として、所定の面積のライナー原紙の表面において、１．０〜２．０ｍｍのピッチで存在する凹凸の深さの数値を多数測定し、それらの多数の凹凸の深さの数値のばらつきを標準偏差として表わすこととした。
【００３１】
具体的には、ライナー原紙の表面の凹凸の深さの標準偏差を測定するための測定装置として、ＫＥＹＥＮＣＥ社製の製品名「ワンショット３Ｄ測定マクロスコープ  ＶＲ−３０００」を使用することができる。マイクロスコープの画像の観察・測定・画像解析ソフトウェアとしては、製品名「ＶＲ−Ｈ２Ａ」を使用することができる。また、測定条件は、倍率１２倍、視野面積５０ｍｍ×５０ｍｍである。なお、測定倍率と視野面積は、凹凸の深さの大きさによって、適宜変更してもよい。ワンショット３Ｄ測定の場合、面全体を測定するため、全体の形状やうねりがわかりやすい。
【００３２】
凹凸の深さの標準偏差の数値は、ＫＥＹＥＮＣＥ社製ワンショット３Ｄ形状測定機ＶＲ−３０００およびＫＥＹＥＮＣＥ社製解析アプリケーションＶＲ−Ｈ２Ａにて取得した紙表面情報を、株式会社アイ・スペック製汎用画像処理／解析ソフトウェアパッケージＩＯＭａｔｅにて周波数解析することにより得ることができる。
【００３３】
実際に種々の表面の凹凸の深さの標準偏差を有するライナー原紙について、撥水剤を塗工した後の印刷濃淡ムラを評価して、ライナー原紙に許容される表面の凹凸の深さのばらつきの程度について検討を進めた。その結果、ライナー原紙の表側表面における、１．０〜２．０ｍｍのピッチで存在する凹凸の深さの標準偏差が０．２μｍ以下であるときに、塗工ムラの発生が低減し、印刷特性に優れた撥水性ライナーとなることを見出した。ライナー原紙の表側表面における、１．０〜２．０ｍｍのピッチで存在する凹凸の深さの標準偏差は、０．１５μｍ以下であることがより好ましい。
【００３４】
ライナー原紙の表側表面における、１．０〜２．０ｍｍのピッチで存在する凹凸の深さの標準偏差を０．２μｍ以下とするためには、プレスパートで用いるフェルト表面を平滑にして表面の微細な凹凸を低減させること、プレスロールで圧縮するときの線圧を低減させること等の方法がある。
【００３５】
ライナー原紙の坪量は、好ましくは１６０〜３４０ｇ／ｍ２であり、より好ましくは２００〜３４０ｇ／ｍ２である。坪量が１６０ｇ／ｍ２未満であると、強度の低下や、段ボール形成時の表面波うちの発生による外観の悪化に繋がるおそれがある。一方、坪量が３４０ｇ／ｍ２を超えると、近年の軽量化、省資源化の要請に反するおそれがある。
【００３６】
ライナー原紙の密度は、所望に応じて適宜設定すればよく、特に限定されることはないが、０．７０〜０．９０ｇ／ｃｍ３とすることが好ましい。ライナー原紙の密度が０．７０ｇ／ｃｍ３未満であると、ライナー表層の強度が低くなるおそれがある。一方、ライナー原紙の密度が０．９０ｇ／ｃｍ３を超えると、十分な量の接着剤水溶液を吸収できず、十分な貼合強度が維持されないおそれがある。
【００３７】
（抄紙）
プレスパート以外のライナー原紙の抄紙方法および抄紙機の種類は、特に限定されるものではない。長網抄紙機、ツインワイヤー抄紙機、円網抄紙機、ギャップフォーマー、ハイブリッドフォーマー（オントップフォーマー）等の公知の抄紙方法および抄紙機を適宜選択して用いることができる。
【００３８】
［撥水層］
撥水層は、ライナー原紙の表側表面に設けられる。ライナー原紙の表面に撥水剤塗工液を塗工して、撥水層を設けることによって、撥水性ライナーが形成される。
【００３９】
（撥水剤）
撥水層は、撥水剤を含有している。撥水剤は、特に限定されないが、例えば、ワックス、合成樹脂などが挙げられる。ワックスの具体例としては、パラフィンワックス、マイクロクリスタリンワックス、ポリエチレンワックス、マレイン化石油樹脂などの変性ワックスなどが挙げられる。合成樹脂の具体例としては、ポリエチレン、ポリプロピレン等のポリオレフィン樹脂、シリコーン樹脂、ポリスチレン樹脂などが挙げられる。合成樹脂系の撥水剤は、これらの合成樹脂の溶液、分散液、乳化液として用いられる。撥水剤として、これらを単独あるいは２種類以上を組み合わせて使用することができる。
【００４０】
また、撥水剤と合わせて、撥水助剤を用いることができる。撥水助剤としては、硫酸バンド、カチオン系表面サイズ剤、その他カチオン系混合物等を用いることができる。
【００４１】
撥水剤塗工液には、撥水剤に加えて、通常、塗膜形成用のバインダー樹脂および溶剤が添加される。バインダー樹脂および溶剤を添加することにより、塗工液の粘度を調整し、塗工性を向上させることができる。バインダー樹脂としては、例えば、澱粉、変性デンプン、ポリビニルアルコール、カゼイン、カルボキシメチルセルロース、アクリル樹脂、アクリルアミドまたはポリエステル等を挙げることができる。
【００４２】
塗工液に添加する溶剤としては、水、有機溶剤があり、水が好ましく用いられる。必要に応じて、水に可溶のアルコール等の有機溶剤を混合して用いてもよい。有機溶剤としては、例えば、アルコール類、ケトン類、エステル類、エーテル類等を用いることができる。
【００４３】
塗工液には、必要に応じて、界面活性剤、消泡剤、染料、顔料、分散剤、可塑剤、ｐＨ調整剤、保水剤、紫外線防止剤等の各種公知の助剤を添加してもよい。
【００４４】
撥水層の形成量は、乾燥重量で０．３〜０．５ｇ／ｍ２であることが好ましく、０．３０〜０．４５ｇ／ｍ２であることがより好ましい。撥水層の形成量がこの範囲にあると、合成樹脂が顔料や微細セルロース繊維を十分に覆うことができ、十分な耐水性が発揮される。
【００４５】
［撥水層の形成方法］
ライナー原紙上に撥水層を形成する方法については特に制限されず、公知の塗工装置が用いられる。塗工装置としては、例えば、カレンダーサイズプレス、ツーロールサイズプレス、ブレードコーター、ロッドコーター等が挙げられる。これらの中では、ブレードコーターとロッドコーターが好ましい。ブレードコーターまたはロッドコーターを用いて塗工することにより、撥水剤の塗工量やライナー原紙への浸透厚さをより均一に制御することが可能となる。
【００４６】
撥水剤塗工液を塗布した後に、塗工層を乾燥させる方法は、特に限定されず、公知の乾燥方法が用いられる。乾燥設備としては、例えば、熱風乾燥機、赤外線乾燥機、ガスバーナー、熱板などが挙げられる。
【００４７】
ライナー原紙上に撥水層を形成した後に、必要に応じて平滑化処理を行うことができる。平滑化処理は、通常のスーパーカレンダー、グロスカレンダー、ソフトカレンダー等の平滑化処理装置を用いて、オンマシンまたはオフマシンで行われる。
【００４８】
（段ボールシート）
撥水性ライナーを用いて、撥水層を外側に置いて、中芯とともに段ボールシートを構成することによって、撥水性を有する段ボールシートを得ることができる。
【実施例】
【００４９】
以下、実施例により本発明の効果を詳細に説明する。なお、実施例および比較例中の「部」および「％」は、特に断らない限り、それぞれ「質量部」および「質量％」を示す。
【００５０】
各種性能の測定方法は以下のとおりである。
（１）パルプの離解フリーネス（ｃｓｆ）：基材をＪＩＳ  Ｐ８２２０：２０１２に準じて離解することで得られたパルプスラリーについて、ＪＩＳ  Ｐ８１２１：２０１２に準じて測定した。
（２）坪量：ＪＩＳ  Ｐ８１２４：２０１１に準じて測定した。
（３）厚さ：ＪＩＳ  Ｐ８１１８：２０１４に準じて測定した。
（４）密度：ＪＩＳ  Ｐ８１１８：１９９８に準じて測定した。
【００５１】
［実施例１］
（ライナー原紙の作製）
ＮＵＫＰ（フリーネス５８０ｍｌ）４５部とＤＩＰ（フリーネス２８０ｍｌ）５５部からなるパルプスラリーに、さらに、パルプ固形分１００質量部に対して、紙力増強剤（ＰＡＭ系紙力増強剤）０．１８質量部、ロジン系サイズ剤０．２８質量部をそれぞれ添加し、紙料スラリーを得た。この紙料スラリーを一層抄きの長網抄紙機で抄紙し、トータル線圧１１００ｋｇ／ｃｍでプレスすることでライナー原紙を得た。
【００５２】
（撥水性ライナーの作製）
固形分換算でポリオレフィン樹脂系撥水剤：ポリビニルアルコール系高分子＝８５部：１５部となるように混合し、固形分濃度が５％の撥水剤塗工液を調製した。
次いで、得られたライナー原紙の表側表面に、ブレードコーターにより撥水剤塗工液を乾燥重量で０．４２ｇ／ｍ２となるように塗工し、乾燥して、撥水性ライナーを得た。
【００５３】
［実施例２］
実施例１のライナー原紙の作製において、ＤＩＰのフリーネスを２８０ｍｌに代えて２３５ｍｌとし、撥水性ライナーの作製において、撥水剤塗工液の乾燥重量を０．４２ｇ／ｍ２に代えて０．３５ｇ／ｍ２とした以外は、実施例１と同様にしてライナー原紙と撥水性ライナーを得た。
【００５４】
［実施例３］
実施例１のライナー原紙の作製において、ＮＵＫＰのフリーネスを５８０ｍｌに代えて４８０ｍｌとし、ＤＩＰのフリーネスを２８０ｍｌに代えて２３５ｍｌとし、撥水性ライナーの作製において、撥水剤塗工液の乾燥重量を０．４２ｇ／ｍ２に代えて０．３５ｇ／ｍ２とした以外は、実施例１と同様にしてライナー原紙と撥水性ライナーを得た。
【００５５】
［比較例１］
実施例１のライナー原紙の作製において、ＤＩＰのフリーネスを２８０ｍｌに代えて２３５ｍｌとし、サイズ剤の量を０．２８質量部に代えて０．１５質量部とし、トータル線圧を１１００ｋｇ／ｃｍに代えて１４００ｋｇ／ｃｍとした以外は、実施例１と同様にしてライナー原紙と撥水性ライナーを得た。
【００５６】
［比較例２］
（ライナー原紙）
実施例１のライナー原紙の作製において、ＮＵＫＰのフリーネスを５８０ｍｌに代えて６２０ｍｌとし、サイズ剤の量を０．２８質量部に代えて０．１５質量部とした以外は、実施例１と同様にしてライナー原紙と撥水性ライナーを得た。
【００５７】
［評価方法］
以上のようにして得られたライナー原紙および撥水性ライナーについて以下の評価を行った。評価結果は、表１に示すとおりであった。
【００５８】
［周波数解析方法］
＜評価手順＞
（１）ライナー原紙試料の形状を、撮影手段である下記のマイクロスコープを用いて、ワンショット３Ｄ撮影する。この際の画像サイズは５０ｍｍ×５０ｍｍとした。
（２）前記３Ｄ画像において、任意の基準面を高さ＝０μｍとし、対象物の凹凸の高さを数値化する。
（３）前記取得した凹凸情報を高速フーリエ変換して、パワースペクトルを取得する。
（４）前記パワースペクトルから強度（パターンの周期性の高さ）が２２以上の輝点を抽出する。このとき、１．０〜２．０ｍｍのピッチのパターンに相当する輝点のみを抽出する。
（５）前記抽出した輝点の周波数を逆高速フーリエ変換して、対応するパターンの凹凸情報を取得する。
（６）（ａ）輝点の有無、（ｂ）輝点の座標（中心からの距離＝パターンの周波数、中心角＝パターンの方向）、（ｃ）パターンの標準偏差（パターンの凹凸の深さ）の３項目を各試料で比較する。
【００５９】
パワースペクトル取得に使用した機器装置
マイクロスコープ：ＫＥＹＥＮＣＥ社製  ワンショット３Ｄ形状測定機  ＶＲ−３０００
画像解析アプリケーション：ＫＥＹＥＮＣＥ社製  ＶＲ−Ｈ２Ａ
画像解析ソフトウェア：株式会社アイ・スペック製  汎用画像処理／解析ソフトウェアパッケージ  ＩＯＭａｔｅ
【００６０】
［フレキソ印刷による印刷濃淡ムラ、コスレ汚れの評価］
撥水性ライナーの撥水剤塗工面にフレキソインキをハンドプルーファで塗工し、自然乾燥後、インクの印刷濃淡ムラを目視評価した。さらに、得られた撥水性ライナーをコルゲーターで中芯（商品名：Ｓ１２０、王子板紙社製）と裏ライナー（商品名：ＳＦ２１０、王子板紙社製）を使用して貼合し、Ａフルート形態で段ボールシートを作成した。その後、製函工程を経て段ボールケースを作成し、印刷コスレ汚れを官能評価した。
【００６１】
各評価の基準は下記の通りである。なお、印刷濃淡ムラについては、◎、○を合格、△、×を不合格と判定した。印刷コスレ汚れについては、○、△を合格、×を不合格と判定した。
（印刷濃淡ムラ）
◎：印刷の濃淡ムラがない。
○：一部にムラが認められるが、印刷の濃淡がほとんどなく、実用上問題ないレベルである。
△：部分的に印刷の濃淡ムラが認められ、実用上問題があるレベルである。
×：全体的に印刷の濃淡ムラが認められる。
【００６２】
（印刷コスレ汚れ）
○：ライナー表面に印刷コスレによる汚れが全く見られない。
△：ライナー表面に印刷コスレによる汚れがわずかに見られる。
×：ライナー表面に印刷コスレによる汚れが著しく見られる。
【００６３】
［染料含浸による撥水剤均一性の評価］
撥水性ライナーを任意の染料に１０秒間含浸し、水道水で表面を洗浄後、染料の付着ムラから塗工された撥水剤の均一性を下記の評価基準で目視評価した。なお、◎、○を合格、△、×を不合格と判定した。
【００６４】
（撥水剤の均一性）
◎：染料の付着ムラがなく、塗工された撥水剤の均一性に優れる。
○：一部に淡い付着ムラが認められるが、ほぼ均一に撥水剤が塗工されている。
△：部分的に染料の濃い付着ムラが認められ、撥水剤の塗工がやや不均一である。
×：全体的に染料の付着ムラが著しく、撥水剤の塗工不良で均一性が劣る。
【００６５】
【表１】
2020100923.tif 000002
【００６６】
表１から分かるように、実施例１〜実施例３の撥水性ライナーは、ＮＫＰの含有量が５０質量％以下であり、周波数解析における凹凸の深さの標準偏差が０．２μｍ以下であり、印刷濃淡ムラ、印刷コスレ汚れ、撥水剤の均一性の各性能において優れたものであった。
尚、実施例２のライナー原紙では、１．２７ｍｍ、１．４２ｍｍ、１．７２ｍｍの３つのピッチで繰り返される凹凸の溝が共存していた。
比較例１の撥水性ライナーは、ＮＫＰの含有割合が５０質量％を超え、内添サイズ剤の含有量が少なく、プレス時のトータル線圧がやや高いことにより、各性能において劣っていた。また、比較例２の撥水性ライナーは、ＮＫＰの含有割合が５０質量％を超え、内添サイズ剤の含有量が少なく、離解フリーネスがやや高いことにより、各性能において劣っていた。